(57)【特許請求の範囲】
【請求項１】
多数の吐出孔が穿設された紡糸口金の前記吐出孔から吐出された紡糸原液を凝固液中に導入して前記紡糸原液を凝固させて繊維化させた糸条の糸道変更を前記凝固液中で行うためのローラにおいて、
前記ローラは、強制駆動されて回転自在とされる強制駆動ローラとすると共に、走行糸条が接触する接糸面を通液性部材で形成し、前記通液性部材からローラ内部へ前記凝固液を吸引する液体吸引ローラであり、
回転しないように固定したマスキング部材を、前記通液性部材に近接して前記ローラの内部に設けると共に、回転する前記通液性部材に糸条が接触して巻き付く部分から凝固液を吸引し、かつ糸条が接触しない部分からは凝固液を吸引しないように前記走行糸条が前記通液性部材に接触する位置に対応させて、前記マスキング部材に、ローラ内部へ吸引する凝固液が通過可能な開口を設けた凝固液中ローラ。
【請求項２】
メッシュ体、多孔板、そして、補強材である枠体上に張設された多孔膜から選ばれる材料の何れか一つで前記通液性部材を形成されている請求項１に記載の凝固液中ローラ。
【請求項３】
請求項１または請求項２に記載の凝固液中ローラを用いて湿式または乾湿式紡糸を行なうことを特徴とする湿式または乾湿式紡糸方法。
【発明の詳細な説明】
【技術分野】
【０００１】
本発明は、多数の吐出孔が穿設された紡糸口金より吐出された紡糸原液(以下、「ドープ」という)を凝固液中に導入して凝固させて繊維化した糸条の糸道を凝固液中で変更する凝固液中ローラとこれを用いた湿式または乾湿式紡糸方法に関する。
【背景技術】
【０００２】
高強度と高モジュラスを兼ね備えた全芳香族ポリアミド繊維を紡糸するための従来技術として、紡糸口金より全芳香族ポリアミド重合体を含むドープを直接凝固液中に紡出するか、あるいは、一旦空気中に紡出した後に凝固液中に導入することにより紡出されたドープを繊維化が行なわれている。なお、上記でドープを一旦空気中に紡出した後に凝固液中に導入する紡糸方法は、紡糸口金から紡出したドープを直接凝固液に導入する湿式紡糸方方に対して乾湿式紡糸方法と一般に呼ばれている。
【０００３】
以上に述べた紡糸方方において、凝固液にて紡出されたドープを凝固する際に、ある一定時間以上にわたって凝固液中にドープを滞在させなければ、ドープ中に含まれる溶媒がドープから十分に抜け出さないので繊維化しない。そこで、いわゆる「静的な凝固浴」を使用してドープを凝固して繊維化しようとする場合には、凝固液中に所定時間にわたってドープを滞留させる必要がある。また、凝固液中に導いたドープの繊維化が完了すると、凝固液から繊維を引き上げなければならないので、どうしても凝固浴中で糸道を変更するためのガイドあるいはローラが必要とされる。
【０００４】
しかしながら、糸条の糸道を変更するためにガイドまたはローラを使用すると、これらのガイドまたはローラに糸条が出入りする前後において、どうしても糸張力差が発生し、この糸張力差に起因する走行糸条のスティックスリップが発生する。そうすると、走行糸条に速度変動が生じることとなって繊維の形成斑が生じ、その結果、繊維径が変動したり、ひどい場合には断糸するといった問題が生じるので、スティックスリップを抑制したり、なくしたりすることが必要となる。
【０００５】
そこで、この走行糸条の速度変動を抑制する方法としてガイドやローラの形状を適性化する方法が提案されている。例えば、特許文献１（特開平８−２４６２２３号公報）に開示されている技術では、走行糸条の広がりと走行抵抗を抑制する技術が提案されている。確かに、この従来技術によると糸条をターンさせる部分のガイドの形状を適正化して更に接糸面を低擦過タイプの材質にしているために繊維へのダメージを低減することができる。しかしながら、ガイド上でのスティックスリップは、この従来技術でも十分に抑制されず、ガイドの前後において糸速度が変化して繊維径が変動する問題は十分に解消されていない。
【０００６】
また、例えば、特許文献２（特開平１１−２１６５３６号公報）に開示されている技術では、紡糸口金からドープを紡出した直後からガイドに入るまでの間の糸条張力を適正にするために凝固浴中にガイドを複数個設け、これらを組み合わせることによってテンションカットを行う技術が提案されている。確かに、この従来技術を用いると、ガイド部でのテンションカットができ、その結果、スティックスリップを低減することができる。しかしながら、複数個設けられたガイド部での走行糸条の擦過抵抗によって、得られる糸条の品位低下を引き起こしてしまう。
【０００７】
【特許文献１】特開平８−２４６２２３号公報
【特許文献２】特開平１１−２１６５３６号公報
【発明の開示】
【発明が解決しようとする課題】
【０００８】
以上に述べた従来技術が有する諸問題に鑑み、本発明が解決しようとする課題は、「紡糸口金に穿設された吐出孔から吐出されたドープを凝固液中へ導入し、凝固させて繊維化した糸条の糸道変更を行うガイドまたはローラにおいて、ガイドまたはローラ上での走行糸条のスティックスリップを十分に抑制することができる凝固液中ローラとこれを用いた湿式または乾湿式紡糸方法を提供すること」にある。
【課題を解決するための手段】
【０００９】
ここに、上記課題を解決する本発明として、請求項１に記載の「多数の吐出孔が穿設された紡糸口金の前記吐出孔から吐出された紡糸原液を凝固液中に導入して前記紡糸原液を凝固させて繊維化させた糸条の糸道変更を前記凝固液中で行うためのローラにおいて、
前記ローラは、強制駆動されて回転自在とされる強制駆動ローラとすると共に、走行糸条が接触する接糸面を通液性部材で形成し、前記通液性部材からローラ内部へ前記凝固液を吸引する液体吸引ローラであり、
回転しないように固定したマスキング部材を、前記通液性部材に近接して前記ローラの内部に設けると共に、回転する前記通液性部材に糸条が接触して巻き付く部分から凝固液を吸引し、かつ糸条が接触しない部分からは凝固液を吸引しないように前記走行糸条が前記通液性部材に接触する位置に対応させて、前記マスキング部材に、ローラ内部へ吸引する凝固液が通過可能な開口を設けた凝固液中ローラ」が提供される。
【００１１】
その際、本発明は、請求項２に記載のように、「メッシュ体、多孔板、そして、補強材である枠体上に張設された多孔膜から選ばれる材料の何れか一つで前記通液性部材を形成されている請求項１に記載の凝固液中ローラ」とすることが望ましい。
【００１２】
さらには、本発明は、請求項３に記載のように、「請求項１または請求項２に記載の凝固液中ローラを用いて湿式または乾湿式紡糸を行なうことを特徴とする湿式または乾湿式紡糸方法」が提供される。
【発明の効果】
【００１３】
以上に説明したように、本発明に係る「湿式または乾湿式紡糸方法とその装置」では、凝固浴中で強制駆動される液体吸引ローラを用いるので、ローラ上を走行する糸条は、ローラの内部に吸引される凝固液によって押さえ付けられるように走行する。このため、ローラ上を走行する糸条の走行が安定し、スティックスリップが十分に抑制される。その結果、繊維形成斑がきわめて抑制され、紡出されたドープを安定的に凝固させて繊維化することができ、紡糸安定性の高い紡糸を行うことができるという顕著な効果を奏する。また、当然のことながら、得られた糸条は、単糸切れ(単繊維切れ)が少なく、かつ品質のバラツキがない安定したものを得ることができる。
【発明を実施するための最良の形態】
【００１４】
本発明がその対象とするのは、高強度と高モジュラスを兼ね備えた全芳香族ポリアミド繊維などを製造するために好適な湿式または乾湿式紡糸方法とその装置である。以下、本発明について図面を参照しながら説明する。
【００１５】
図１は、本発明に係る湿式紡糸装置、そして、図２は本発明に係る乾湿式紡糸装置に係る実施形態をそれぞれ模式的に例示した概略構成図である。なお、これらの図では、湿式紡糸装置と乾湿式紡糸装置という異なる２つの方式の紡糸装置を例示しているが、これらの紡糸装置において、実質的に同一の機能を果たす手段については、同一の参照符号を用いた。
【００１６】
したがって、これら図１および図２において、１は多数の吐出孔が穿設された紡糸口金、２は凝固浴、３は強制駆動される液体吸引ローラ、４は引取ローラ、そして、５は凝固液のオーバーフロー部をそれぞれを示す。また、Ｙ１は全芳香族ポリアミドなどのポリマーを含むドープが紡糸口金１から紡出され、凝固液中へ導入されたドープから溶媒が抜き出されて繊維化される過程にある糸条を示し、Ｙ２は繊維化が完了した糸条をそれぞれ示す。
【００１７】
先ず、図１に例示した湿式紡糸装置に係る実施形態例において、前記液体吸引ローラ３は、図３の模式側断面図に示したような実施形態を有している。すなわち、この液体吸引ローラ３は、凝固浴２中に設けられ、この凝固浴２に充填されたその内部へ吸引できる通液性部材３１ａ（この通液性部材３１は、ローラシェルを構成している）からなる接糸面Ｃ（図３には接糸面Ｃのごく近傍に一転鎖線を付して示している）を有し、この接糸面Ｃから凝固液をローラシェル３１ａ（通液性部材３１ａ）の内部へ吸引するように構成されている。
【００１８】
以上に説明したように、本発明に係る前記液体吸引ローラ３は、通液性部材３ａに形成した接糸面Ｃから凝固浴２に充填されている凝固液を吸引管３２を介して吸引でき、そして、吸引した凝固液を排出管３４から排出することができる。なお、ここではその詳細説明を省略するが排出管３４の流路の途中には、図示省略したが、例えばポンプやエジェクターなどからなる凝固液の吸引手段（図示せず）が設けられている。したがって、この凝固液の吸引手段によって吸引管３２を介して接糸面Ｃから通液性部材３１ａの外から内へと凝固液を吸引自在となっている。
【００１９】
接糸面Ｃには、紡糸口金１からドープとして紡出され、凝固浴２中で繊維化された糸条Ｙ１が直接接触する。このように、糸条糸条Ｙ１が直接接触することから、糸条Ｙ１にダメージを無いように通液性部材３ａの表面が滑らかに処理されていることが必要である。何故ならば、本発明に係る液体吸引ローラ３は、ローラ３上を走行する糸条Ｙ１のスティックスリップの防止を目的として設計されていることは勿論であるが、例えスティックスリップを起こしたとしてもローラ３上を走行する糸条がダメージを受けない配慮は当然要求されるからである。
【００２０】
なお、通液性部材３ａからは、凝固液を全周面から均一に供給することが望ましく、そのためには、金網などで構成されたメッシュ体のような整流効果のあるものが良い。ただし、メッシュ体だけに限定するものではなく、同様の効果が得られる部材、すなわち、ローラ３が凝固液中で強制回転させられたり、ある程度の糸条張力が作用したりしたとしても、変形しないような適切な剛性を有する「不織布，焼結体，メッシュ体，穴開きプレート等」を単独または組合わせて用いてもよい。なお、ローラシェル３１ａを枠体と通液性部材３１ａを組合わせて、高い剛性を有する枠体を高剛性と高強度を有する補強材として用い、この枠体の上に小さな剛性を有する通液性部材３１ａを張設するようにすることもできる。
【００２１】
本発明に係る液体吸引ローラ３においては、繰返し説明したように、紡糸口金１から吐出されたドープが凝固液中で繊維化される非常にデリケートな紡糸工程に使用するローラ３を取り扱うので、糸条がローラ３上でスティックスリップしないようにしている。すなわち、紡糸張力が僅かであっても極力変動しないように絶えず一定に保つと共に、糸条がローラ３上をスリップして単糸切れや擦過損傷などのダメージを受けない状態を現出させることを肝要とする。
【００２２】
したがって、本発明に係る液体吸引ローラ３では、接糸面Ｃから吸引される凝固液の液流が生み出す液圧の作用により、ローラ３上を走行する糸条を押さえ付けて、糸条のローラ３上での滑りを抑制するものである。そうであるから、接糸面Ｃを通過する凝固液の流速についても流速斑がなくほとんど一定となるようすることが必要である。したがって、接糸面Ｃを設計するに当って、流速斑の発生がなく設計通りの流速が得られる開口面積と開口率などのパラメータを選定しなければならないことは言うまでもない。
【００２３】
なお、これについては、選定する通液性部材３１ａの種類、紡糸する糸条の銘柄（フィラメント数、単糸繊度）、紡糸速度（ローラ３の回転速度）などの様々な条件が複雑に絡み合ってくる。そこで、設計時点である程度の目安をつけることはできるものの、最終的には実験によって最適な仕様を決定すべき事項である。
【００２４】
ところで、前述のように紡糸口金１から吐出されたドープは、凝固液中で繊維化されてマルチフィラメント糸となった後にローラ３と接触して所定の巻付角度を形成しながら走行する。なお、巻付角度は糸条糸道の変更角度でもあって、糸条の糸道変更をどの程度にするかによって決定される。このようにして、糸条が巻きつくローラ３には、定常状態で糸条が走行している限りにおいて殆ど一定である。すなわち、ローラ３の接糸面Ｃの円周方向では、ほぼ一定の巻付角度を有して糸条が接触する部分と、糸条が巻き付かない非接触部が常に存在することになる。
【００２５】
それにもかかわらず、糸条がローラ３上を走行している時、通液性部材３１ａの全円周面から凝固液を吸引するようにすると、次に述べるような不都合が生じる。つまり、ローラ３に接触して巻き付いた糸条がローラ３から離脱しようとしても、糸条を押さえ付ける液圧のために、容易に糸条がローラ３から離脱しがたくなって、単糸がローラ３に取られてローラ３に巻き付いてしまうという問題である。
【００２６】
そこで、このような問題を解消するために、通液性部材３１ａの全円周面から凝固液吸引するのではなく、糸条がローラ３に巻き付いている部分からのみ液体を吸引できるようにする必要がある。このような機能は、ローラ３が回転せずに固定されている場合には、通液性部材３１ａへの糸条の巻付部位は常に一定であるから、凝固液を吸引したい箇所にのみ開口を設け、その他の凝固液を吸引したくない箇所には開口を設けないようにすることで具現化できる。
【００２７】
しかしながら、本発明に係る液体吸引ローラ３のように、望ましくは強制駆動された回転ローラ３を使用する場合では、このような方策を採ることができない。そこで、本発明においては、回転するローラ３に対応できるようにマスキング部材３６を用いる。以下、このマスキング部材３６の作用効果について図３を参照しながら詳細に説明する。なお、図３に例示したマスキング部材３６には、部分断面を施している。
【００２８】
このマスキング部材３６は、例えローラ３が回転していても糸条がローラ３に巻き付く通液性部材３１ａの部分からのみ凝固液を吸引し、ローラ３に糸条が巻き付いていないその他の通液性部材３１ａの部分からは凝固液を吸引しないようにする機能を果たすものである。
【００２９】
そのために、ローラ本体３１ｂに設けた円筒状の通液性部材３１ａに近接対応させて、円筒状のマスキング部材３６を図３に示したように、通液性部材３１ａに対して２重円筒状に設ける。そして、通液性部材３１ａの糸条が巻き付く箇所に対応した位置にだけ、凝固液が通過できる開口（孔）を設ける。すなわち、図３に例示したように、非マスキング部３６ａ（図３でメッシュ状の網掛けを施した部分）とマスキング部３６ｂを設けて、非マスキング部３６ａにのみ開口（孔）を設け、マスキング部３６ｂには開口（孔）を設けないようにする。
【００３０】
更に、部分的に開口が形成された静止型通液性部材と同様の理由によって、マスキング部材３６を回転させてしまうと、糸条が巻き付く箇所のみからなる特定部分から凝固液を吸引できないので回転させないようにする。そこで、非回転とするために、マスキング部材３６に接続固定された吸引管３２を介して固定ブロック３３に動かないようにしっかりと固定する。
【００３１】
なお、図３において、参照符号３８ａと３８ｂで示した部材は、凝固浴２に充填された凝固液が外部に漏れ出さないようにするシール部材であって、図３の例ではＯリングを使用している。ただし、このシール部材３８ａと３８ｂは、当然のことながらＯリングに限定されることなく、周知のメカニカルシールなどのシール部材を用いることができるのは言うまでもない。
【００３２】
ところで、本発明に好ましく使用する「強制駆動される通液性部材３１ａ」では、この通液性部材３１ａの接糸面Ｃとなる全周面にわたって開口（孔）が均等に形成されていることを付言しておく。しかしながら、マスキング部材３６を設けることによって、マスキング部３６ａの位置へ回転してきた通液性部材３１ａの部分がマスクされるので、この部分から凝固液が吸引されることはない。これに対して、非マスキング部３６ｂの位置へ回転してきた通液性部材３１ａの部分からは、底に設けられた開口から良好に凝固液を吸引することができる。
【００３３】
以上に説明したようにマスキング部材３６を構成することにより、凝固液のローラ３への吸引は、後述する乾湿式紡糸装置の場合も含めて、図１〜図３に示したように、ローラ３の近傍に引いた一点鎖線を示した部分のみに対して、矢印で示した方向から行なわれる。しかし、それ以外のローラ３の近傍に一点鎖線を引かなかった部分については凝固液の吸引が行なわれない。
【００３４】
なお、マスキング部材３６の後端には、吸引した液体を吸引管３２を介して系外へ排出する排出管３４が設けられている。このとき、系外への凝固液の排出は、排出管３４の流路上に設けられたポンプやエジェクターなどの周知の装置を用いて行なわれる。その際、系外へ排出された凝固液は、ドープから抜き出された溶媒を回収した後、その成分調整を行なって再び凝固浴内に戻し循環して使用してもよく、再循環せずにそのまま排出してもよい。
【００３５】
本発明において、糸条の走行速度に同期させてローラ３を強制的に駆動することがきわめて好ましいことは既に述べたとおりである。そのために、本発明に係る液体吸引ローラ３では、図３に例示したように、ローラ本体３１ｂに設けられたローラ軸３１ｃにローラ駆動用プーリー３１ｄとローラ駆動用ベルト３１ｅなどの駆動手段を固定し、プーリー３１ｄに動力を伝達してローラ軸３１ｃを回転させる。これにより、液体吸引ローラ３の通液性部材３１ａを軸心周りに回転自在としている。
【００３６】
その際、前記ローラ軸３１ｃは、図３に示したように中空軸を形成しており、この中空軸の外周面側に軸受支持部材３５ｂ，３５ｂによって支持された軸受３５ａ，３５ａを、そして、内周面（中空）側に吸引管３２に外接して軸受３７，３７を挿設して、ローラ軸３１ｃ自体を吸引管３２の中心軸と同軸に自転自在としている。したがって、図示省略したモーターなどのローラ３の回転速度を一定に制御できる回転駆動手段からプーリー３１ｄを介してローラ軸３１ｃへ動力を伝達することによって、容易にローラ軸３１ｃ、すなわち「接糸面Ｃを有する通液性部材３１」を強制駆動できる。なお、回転速度の制御は、例えばインバータなどの周知の回転速度制御機器を用いることができる。
【００３７】
以上に説明したように、本発明においては、糸条の走行速度に同期した速度で強制駆動されたローラ３を用いることができるので、静止したローラと比較すると、ローラ上を走行する糸条が擦過されることがなく、糸条が損傷することがない。しかも、走行糸条は液圧でローラ３に押し付けられているために、糸条のローラ３上でのスティックスリップが生じがたい上に、ローラ３から糸条が離脱する際には、糸条に作用する液圧が解消されているので、ローラ３から糸条が容易に離脱でき、ローラ３に巻き付くといった事態を回避することができる。
【００３８】
次に、図２に例示した実施形態例に係る乾湿式紡糸装置を用いて、特に全芳香族ポリアミドからなるポリマーを含むドープが繊維化されてマルチフィラメント糸を形成する乾湿式紡糸プロセスについて詳細に説明する。
【００３９】
ここで、先ず図２の実施形態例において使用する「ドープ」について説明すると、この「ドープ」は、例えば次に述べるようにして調製することができる。すなわち、水分率が１００ｐｐｍ以下のＮ−メチル−２−ピロリドン（以下ＮＭＰという）１１２．９部、パラフェニレンジアミン１．５０６部、３，４’−ジアミノジフェニルエーテル２．７８９部を常温下で反応容器に入れ、窒素中で溶解した後、攪拌しながらテレフタル酸クロライド５．６５８部を添加する。そして、最終的に８５℃で６０分間反応させ、透明の粘稠なポリマー溶液を得る。次いで、２２．５重量％の水酸化カルシウムを含有するＮＭＰスラリー９．１７４部を添加し、中和反応を行って、必要な「ドープ」を得る。
【００４０】
前述のようにして、調製したドープを繊維化するにあたって、先ずギアポンプなどの連続計量供給手段を使用して、ドープの供給量を連続的に定量計量しながらスピンブロックへ分配供給し、スピンブロックに備えられた紡糸口金１からドープを紡出する。ただし、前記紡糸口金１は、例えば、外径１００ｍｍの円形状円板に０．５ｍｍの吐出孔を１０００個穿設したものであって、これら多数の吐出孔群からドープを繊維状に紡出するものである。したがって、一本の糸条Ｙ１およびＹ２は、紡糸口金１に穿設された吐出孔の数に対応した数の単糸(「単繊維」または「フィラメント」ともいう)から構成されたマルチフィラメント糸を形成する。
【００４１】
なお、乾湿式紡糸の場合は図２に例示したように、凝固浴２に充填された凝固液が形成する液面と紡糸口金１のドープ吐出面との間にはエアギャップＧが形成されており、ドープは紡糸口金１から先ずこのエアギャップＧ部へ紡出される。なお、このエアギャップＧは、凝固浴に充填された凝固液の液面レベルを常に変わらない位置に制御することによって一定に保たれている。すなわち、前記液面レベルは、図示省略した凝固液供給管から凝固浴２中に絶えず供給される新鮮な凝固液が供給される。ただし、このようにして供給された新鮮な凝固液に替えて、オーバーフロー部からドープ中から抜き出された溶媒を含んだ使用済みの凝固液を排出するので、凝固浴２の液面は常に一定に保たれる。
【００４２】
なお、以上に説明したようにして形成されたエアギャップＧは、小さ過ぎると紡糸口金１のドープ吐出面に凝固液が接触する事態が発生し、紡糸口金１から吐出されたドープが紡糸口金１の直下で凝固を起こし、単糸切れを生じる。また、大き過ぎると糸揺れなどに起因して隣接する単糸同士が密着を起し、全ての単糸が互いに分離して独立したマルチフィラメント糸を得ることができない。したがって、このような理由から、前記エアギャップＧは、例えば、上記紡糸口金１では１ｍｍ以上、５０ｍｍ以下が適している。
【００４３】
以上に述べたようにして、紡糸口金１に穿設された多数の吐出孔から吐出されたドープは、一旦空気中に紡出され、ついで、凝固浴２に充填された凝固液へと浸漬され、ついで、本発明の一大特徴とする強制駆動される液体吸引ローラ３へと導かれる。
【００４４】
このとき、ドープが繊維化されるプロセスにおいては、紡糸口金１から吐出されたドープが凝固浴２に充填されている凝固液に接触することによって、ドープに含有される有機溶剤が凝固液中へ抜き出されて、全芳香族ポリアミドからなるポリマーからなる多数の単糸群（マルチフィラメント）で構成される糸条Ｙ１が形成されることは周知の通りである。このマルチフィラメント糸の形成過程においては、紡出された単糸群に僅かな速度変化が生じても、繊維径の変動や単糸切れを誘発する。
【００４５】
そして、このような問題が糸条が凝固浴中に設けられたガイドあるいはローラに接触することによって誘発されることは既に「背景技術」欄で説明したとおりである。そこで、ガイドやローラに接糸させてもダメージが無い状態とするために、本発明に係る「強制駆動された液体吸引ローラ３」を使用するのである。
【００４６】
本発明に係る「強制駆動された液体吸引ローラ３」を使用することでローラ３に入る糸条Ｙ１とローラ３から出る糸条Ｙ２との間には、従来のようなスティックスリップを生じることなく一定速度で搬送することができる。しかも、凝固浴２内を走行する糸条Ｙ１の糸道方向を変えた後、糸条Ｙ２に付着した凝固液を取り除く水洗工程、水洗工程で付着した水分を乾燥させる乾燥工程などからなる一連の製糸プロセスを円滑に行うことができる。その結果として、高性能および／または高機能な品質を有するマルチフィラメント糸を単糸切れなどの工程調子の悪化もなく良好に得ることができる。
【００４７】
以上に述べたようなきわめて良好な一連の乾湿式紡糸を可能とするのは、もちろん本発明が一大特徴とする「強制駆動される液体吸引ローラ３」を用いるためである。このため、一定速度で回転するローラ３上を糸条がスティックスリップを起こすことなく安定走行し、しかも、ローラ３によって糸道を変えて凝固が完了した糸条Ｙ２を凝固浴２から搬出できる状態を現出したことにある。なお、乾湿式紡糸においても、既に説明した図３に例示のローラ３を好適に使用できることは言うまでもなく、したがって、説明の重複を回避するために、液体吸引ローラ３の再度の説明は省略する。
【００４８】
本発明者は、図２及び図３に例示したような強制駆動される液体吸引ローラ装置を用いることにより、凝固浴２内を通過する糸条Ｙ１とＹ２の速度変動を効率的に抑制することができ、工程安定性を有する装置の着想に至ったものである。このため、紡糸口金１から吐出され凝固浴２で凝固過程の糸条Ｙ１は、糸条Ｙ１とＹ２の間に駆動可能な液体吸引ローラ３を介在させ速度変動が無くなることにより、単繊維の切れや品質のバラツキも小さくできる。
【００４９】
なお、本発明について乾湿式紡糸法を一例として説明してきたが、エアギャップＧの存在の有無に関わらず同様の課題を内在している湿式紡糸法においても同様の効果が発現する。
【００５０】
以上に述べた強制駆動される液体吸引ローラ３について更に詳細に説明すると、紡糸口金１から吐出されたドープは、乾湿式紡糸法では着水直後から、湿式紡糸法では吐出直後から、ドープ中にある溶剤が抜けて凝固が開始する。凝固が完了するまでに一定時間を要し、それまではドープが凝固して繊維化するまでの遷移状態であり物性的に弱い状態である。ドープが凝固して糸条にダメージが無い状態になると、凝固浴から糸条を搬出するために凝固浴中から糸道を変えるために強制駆動される液体吸引ローラ３に接触させる。凝固開始直後から液体吸引ローラ３までの距離は、望ましくは、１００ｍｍ以上、３０００ｍｍ以下であり、その際の引取ローラ４の速度は、５ｍ／ｍｉｎ以上、３００ｍ／ｍｉｎ以下とすることが好ましい。
【００５１】
次に、駆動可能な液体吸引ローラ３の詳細について述べると、紡出後の糸条Ｙ１が接触する接糸面Ｃを有した通液性部材３ａにおいて、この通液性部材３ａを通過する凝固液の平均流速が適正な範囲にあることが必要である。何故ならば、この平均流速が適正範囲よりも小さいと、ローラ３に入る糸条Ｙ１とローラ３を出るＹ２の張力差によりスティックスリップが発生するからである。その結果、凝固が未完了の糸条Ｙ１の走行速度が変動し凝固によって繊維化される糸条に繊度斑の発生を起こしてしまう。
【００５２】
また、この平均流速が適正範囲よりも大きすぎると、凝固液の吸引速度が過大となって、逆に糸揺れなどを惹起して、糸条Ｙ１あるいは糸条Ｙ２にダメージを与え、得られる糸条の物性が低下する。そのため、最終的には、これらの条件に適合するように実験を行って、適正な条件を見極める必要がある。なお、本発明者の実験結果によると、前記平均流速が０．０５ｍ／ｍｉｎ以上、２．０ｍ／ｍｉｎ以下の範囲に入ることが好ましいことが分かっている。
【００５３】
なお、この平均流速の算出方法について念のために以下に簡単に補足しておくと、先ず排出管３４から排出される凝固液の一分間当りの流量を計測する。次に、接糸面Ｃを有する通液性部材３ａの「凝固液が通過する通液性部材３ａの通液部分（つまり、「通液性部材３ａに設けられた、凝固液が通過する開口部分」である）」の総面積を算出して、この総面積で前記流量を割り算することによって容易に求めることができる。
【００５４】
次に、接糸面Ｃを有した通液性部材３ａの外径については、この外径が小さいと吸引によるローラ３上への糸条拘束効果が低減する。一方、この外径が大き過ぎるとローラ３の回転に伴って凝固浴２内で生じる回転随伴流が大きくなり凝固浴２内の凝固液流に乱れを生じさせる。特に、凝固前後の糸条Ｙ１に対して、このような凝固液流の乱れが生じると、紡糸安定性が著しく低下する。そのため、ローラ３の外径には適正な範囲があり、この適正範囲としては１０ｍｍ以上、５００ｍｍ以下である。
【００５５】
最後に、本発明に係る液体吸引ローラの効果を確認するために、本発明者が実施した実験結果について説明する。
先ず、実施例として全芳香族ポリアミドの乾湿式紡糸において、単糸数が１０００本のマルチフィラメント糸を得るために、吐出孔径が０．３ｍｍの吐出孔が１０００個穿設された紡糸口金から一孔当り０．３５ｇ／ｍｉｎでドープを紡出した。その際、前述の条件で紡出したドープを２０ｍｍの気相部（エアギャップ）を経て凝固液中に導入し、凝固液の液面から下方へ５００ｍｍの位置に設けた外径が２０ｍｍの液体吸引ローラによって糸道を変更して引取ローラによって凝固浴から凝固が完了した糸条を引き上げた。このとき、凝固浴を出る糸条の引取速度は１０ｍ／ｍｉｎであり、また、強制駆動する液体吸引ローラの回転速度も同一速度とした。なお、液体吸引ローラに形成した通液部材を通過する凝固液の平均流速は０．５ｍ／ｍｉｎであった。
【００５６】
次に、比較例として、前述の実施例と全く同一の条件で紡出したドープを２０ｍｍの気相部（エアギャップ）を経て凝固液中に導入し、凝固液の液面から下方へ５００ｍｍの位置に設けた外径が２０ｍｍの液体吸引機能が全くないガイドによって紡出された糸条の糸道を変更し、凝固浴から凝固が完了した糸条を引き上げて引取ローラに引き取った。このとき、凝固浴を出る糸条の引取速度は１０ｍ／ｍｉｎであった。なお、この例では、液体吸引ローラに代えてガイドを使用した以外の紡糸条件は全て実施例と同一とした。
【００５７】
その結果、２０ｍｍガイドでは１００ｍあたりの繊度斑が単糸繊度２．０ｄｔｅｘ±０．４ｄｔｅｘであったのに対し、通液部を通過する凝固液の平均流速が０．５ｍ／ｍｉｎである外径２０ｍｍの液体吸引ローラを使用した場合には、２．０ｄｔｅｘ±０．１ｄｔｅｘであった。このように、本発明に係る液体吸引ローラを使用した場合には、吸引される凝固液によって走行糸条がローラに押し付けられるために、ローラ上でのスティックスリップがきわめて効果的に抑えられ、その結果、糸条の走行安定性が向上し、繊維の形成斑が減少していることが確認できた。更に、このように単糸繊度のバラツキが低減できることにより、得られる繊維の品質の向上も図られると言う効果も奏した。
【図面の簡単な説明】
【００５８】
【図１】本発明に係る湿式紡糸装置の一実施形態を模式的に例示した概略構成図である。
【図２】本発明に係る乾湿式紡糸装置の一実施形態を模式的に例示した概略構成図である。
【図３】液体吸引ローラの実施形態に係る概略構成を模式的に例示した概略構成図である。
【符号の説明】
【００５９】
１    紡糸口金
２    凝固浴
３    液体吸引ローラ
４    引取ローラ
５    オーバーフロー部
３０    基盤
３１ａ  通液性部材
３１ｂ  ローラ本体
３１ｃ  ローラ軸
３１ｄ  ローラ駆動用プーリー
３１ｅ  ローラ駆動用ベルト
３２    吸引管
３３    固定ブロック
３４    排出管
３５ａ  軸受
３５ｂ  軸受支持部材
３６    マスキング部材
３６ａ  マスキング部
３６ｂ  非マスキング部
３７    軸受
３８ａ  シール部材
３８ｂ  シール部材
Ｇ    エアギャップ
Ｃ    接糸面
Ｙ１  凝固過程にある糸条
Ｙ２  凝固完了後の糸条
【図１】
0005178172.tif 000002
【図２】
0005178172.tif 000003
【図３】
0005178172.tif 000004